(57)【要約】【課題】低温造膜性とタック性とを高い領域において両立することができるエマルション塗料組成物を提供する。【解決手段】ガラス転移温度が−５〜−４０℃であるモノマー混合液（ａ）を乳化重合して得られる、エマルション樹脂（Ａ）と、ガラス転移温度が２０〜１００℃であるモノマー混合液（ｂ）を乳化重合して得られる、エマルション樹脂（Ｂ）とを含んでいて、上記エマルション樹脂（Ａ）／上記エマルション樹脂（Ｂ）の固形分質量比が９／１〜６／４でることを特徴とするエマルション塗料組成物。【特許請求の範囲】
【請求項１】
ガラス転移温度が−４０〜−５℃であるモノマー混合液（ａ）を乳化重合して得られる、エマルション樹脂（Ａ）と、ガラス転移温度が２０〜１００℃であるモノマー混合液（ｂ）を乳化重合して得られる、エマルション樹脂（Ｂ）とを含んでいて、前記エマルション樹脂（Ａ）／前記エマルション樹脂（Ｂ）の固形分質量比が６／４〜９／１であることを特徴とするエマルション塗料組成物。
【請求項２】
前記モノマー混合液（ａ）が、１分子中に２つ以上の不飽和基を有する架橋性モノマーと連鎖移動剤とを含み、かつ、前記モノマー混合液（ａ）に含まれる前記架橋性モノマーと連鎖移動剤との質量比が２／１〜３０／１であり、前記モノマー混合液（ａ）に占める前記架橋性モノマーの含有率が１〜６質量％である請求項１に記載のエマルション塗料組成物。
【請求項３】
前記モノマー混合液（ａ）に占める前記連鎖移動剤の含有率は、０．１〜３質量％である請求項２に記載のエマルション塗料組成物。
【請求項４】
前記モノマー混合液（ｂ）は、１分子中に２つ以上の不飽和基を有する架橋性モノマーを含んでいない請求項１〜３のうちのいずれか１つに記載のエマルション塗料組成物。
【請求項５】
顔料体積濃度は１０〜５０％である請求項１〜４のうちのいずれか１つに記載のエマルション塗料組成物。
【請求項６】
揮発性有機化合物の含有量が１質量％以下である請求項１〜５のうちのいずれか１つに記載のエマルション塗料組成物。
【請求項７】
基材に対して、請求項１〜６のうちのいずれか１つに記載のエマルション塗料組成物を塗布することを特徴とする塗膜形成方法。
【請求項８】
前記基材は、表面にシーラー、下塗りまたは中塗りが施されている請求項７に記載の塗膜形成方法。
【発明の詳細な説明】
【背景技術】
【０００１】
建築物の外装や内装に塗布される塗料としては、環境汚染の観点から、エマルション樹脂を利用した水性塗料が用いられている。一般に、このような用途に用いられる塗料は、低温造膜性と仕上がり時のタック性（ベタつきのなさ）との両立が必要とされる。通常、低温造膜性とタック性とは塗料中に含まれる樹脂のガラス転移温度（Ｔｇ）によって大きく左右される、相反する性能である。
【０００２】
このようなエマルション塗料では、エマルション樹脂の製造に用いるモノマー混合液のＴｇだけでは上記の相反する性能を充分に確保することが困難なため、Ｔｇを比較的高い設計にすることによってタック性を確保し、さらに造膜助剤として有機溶剤を含有することによって低温造膜性を確保している（例えば、非特許文献１参照。）。
【０００３】
ところが、さらなる環境への配慮として、揮発性有機化合物（ＶＯＣ）の含有量を１質量％以下とすることが切望されている。これに対応して、エマルション塗料中に含まれる有機溶剤量等を低減してＶＯＣを１質量％以下とした場合、低温造膜性の確保が困難になるという問題があった。
【非特許文献１】関西ペイント株式会社技術研究所著、「やさしい技術解説シリーズ（３）水性塗料の技術動向」、第１版、日本塗料新聞社、１９９４年４月１日、ｐ．５２−５６
【発明の開示】
【発明が解決しようとする課題】
【０００４】
本発明は、低温造膜性とタック性とを高い領域において両立することができるエマルション塗料組成物を提供することにある。
【課題を解決するための手段】
【０００５】
本発明は、ガラス転移温度が−４０〜−５℃であるモノマー混合液（ａ）を乳化重合して得られる、エマルション樹脂（Ａ）と、ガラス転移温度が２０〜１００℃であるモノマー混合液（ｂ）を乳化重合して得られる、エマルション樹脂（Ｂ）とを含んでいて、上記エマルション樹脂（Ａ）／上記エマルション樹脂（Ｂ）の固形分質量比が６／４〜９／１でることを特徴とするエマルション塗料組成物であり、上記モノマー混合液（ａ）が、１分子中に２つ以上の不飽和基を有する架橋性モノマーと連鎖移動剤とを含み、かつ、上記モノマー混合液（ａ）に含まれる上記架橋性モノマーと連鎖移動剤との質量比が２／１〜３０／１であり、上記モノマー混合液（ａ）に占める上記架橋性モノマーの含有率が１〜６質量％であることが好ましい。ここで、モノマー混合液中に占める連鎖移動剤の含有率は、モノマー混合液の０．１〜３質量％であることが好ましく、また、モノマー混合液（ｂ）は、１分子中に２つ以上の不飽和基を有する架橋性モノマーを含んでいないことが好ましい。
【０００６】
さらに、顔料体積濃度は１０〜５０％であることが好ましい。
【０００７】
ここで、揮発性有機化合物の含有量が１重量％以下であるエマルション塗料組成物であることが好ましい。
【０００８】
また、本発明は、基材に対して、上記のエマルション塗料組成物を塗布することを特徴とする塗膜形成方法である。ここで、基材は、表面にシーラー、下塗りまたは中塗りが施されていてよい。
【発明の効果】
【０００９】
本発明のエマルション塗料組成物は、低Ｔｇのモノマー混合液から得られるエマルション樹脂と高Ｔｇのモノマー混合液から得られるエマルション樹脂とを特定の質量比で含んでいるので、低温造膜性とタック性とを高い領域において両立させることが可能である。これは、背反する性能をそれぞれ機能分担させたエマルション樹脂を用いたこと、すなわち、低いＴｇのモノマー混合液から得られるエマルション樹脂に低温造膜性の機能を、また、高いＴｇのモノマー混合液から得られるエマルション樹脂にタック性の機能を持たせたことによると考えられる。
【００１０】
特に、連鎖移動剤および架橋性モノマーとを含んだ低Ｔｇエマルション樹脂を利用している場合、その効果が極めて大きくなる。
【００１１】
さらに、揮発性有機化合物の含有量が１質量％以下である場合、本発明の効果を最大限に利用することができる。
【００１２】
また、本発明の塗膜形成方法によって得られる塗膜は、上記エマルション塗料組成物を使用するのでタック性と低温造膜性とに優れている。従って、冬季の塗布においても良好な造膜性を示すことができる。また、塗布した後、ベタつき感がなく良好な仕上がり塗膜を得ることができる。
【発明を実施するための最良の形態】
【００１３】
本発明のエマルション塗料組成物は、エマルション樹脂（Ａ）とエマルション樹脂（Ｂ）とを含んでいる。
【００１４】
本発明のエマルション塗料組成物に含まれるエマルション樹脂（Ａ）は、低温造膜性を確保する機能を有するものであり、ガラス転移温度（Ｔｇ）が−４０〜−５℃であるモノマー混合液（ａ）を乳化重合して得ることができる。Ｔｇが−４０℃未満の場合は得られる塗膜のタック性が不充分になる恐れがあり、Ｔｇが−５℃を超える場合は得られる塗膜の低温造膜性が不充分になる恐れがある。好ましくは、−１０℃以下である。なお、上記Ｔｇは、個々のモノマーのホモポリマーのＴｇを意味するものであり、上記モノマー混合液のＴｇはそのＴｇから計算される値である。
【００１５】
上記モノマー混合液（ａ）に含まれるモノマーは、低温造膜性とタック性の観点から、１分子中に２つ以上の不飽和基を有する架橋性モノマーと連鎖移動剤とを含んでいることが好ましい。
【００１６】
上記架橋性モノマーとしては、例えば、エチレングリコールジ（メタ）アクリレート、プロピレングリコールジ（メタ）アクリレート、ネオペンチルグリコールジ（メタ）アクリレート、トリメチロールプロパントリ（メタ）アクリレート、ジビニルベンゼン、トリビニルベンゼン、ジアリルフタレート等を挙げることができる。
【００１７】
また、上記連鎖移動剤としては、具体的には、ラウリルメルカプタン、ｎ−ブチルメルカプタン、ｔ−ブチルメルカプタン、オクチルメルカプタン等のアルキルメルカプタン；チオグリコール酸−２−エチルへキシル、２−メチル−５−ｔ−ブチルチオフェノール、四臭化炭素、α−メチルスチレンダイマー等を挙げることができる。
【００１８】
上記モノマー混合液（ａ）に含まれる上記架橋性モノマーと上記連鎖移動剤との質量比は２／１以上、３０／１以下であり、かつ、上記モノマー混合液（ａ）に占める上記架橋性モノマーの含有率は１質量％以上、６質量％以下である。上記範囲外である場合、得られるエマルション樹脂の安定性および得られる低温造膜性が不充分になる。さらに、得られる塗膜のタック性および低温造膜性の観点から、上記モノマー混合液（ａ）に占める上記連鎖移動剤の含有率は０．１質量％以上、３質量％以下であることが好ましく、１質量％以下であることがさらに好ましい。
【００１９】
上記モノマー混合液（ａ）に含まれるその他のモノマーとしては特に限定されず、例えば、アクリル酸、メタクリル酸、アクリル酸二量体、クロトン酸、２−アクリロイルオキシエチルフタル酸、２−アクリロイルオキシエチルコハク酸、２−アクリロイルオキシエチルアシッドフォスフェート、２−アクリルアミド−２−メチルプロパンスルホン酸、ω−カルボキシ−ポリカプロラクトンモノ（メタ）アクリレート、イソクロトン酸、α−ハイドロ−ω−［（１−オキソ−２−プロペニル）オキシ］ポリ［オキシ（１−オキソ−１，６−ヘキサンジイル）］、マレイン酸、フマル酸、イタコン酸、３−ビニルサリチル酸、３−ビニルアセチルサリチル酸等のカルボン酸基含有不飽和モノマー；ヒドロキシエチル（メタ）アクリレート、ヒドロキシプロピル（メタ）アクリレート、ヒドロキシブチル（メタ）アクリレート等の水酸基含有不飽和モノマー；グリシジル（メタ）アクリレート等のエポキシ基含有不飽和モノマー；（メタ）アクリルアミド、Ｎ−メチロール（メタ）アクリルアミド、Ｎ，Ｎ−ジメチル（メタ）アクリルアミド、Ｎ，Ｎ−ジブチル（メタ）アクリルアミド、ダイアセトン（メタ）アクリルアミド、Ｎ−（２−ヒドロキシエチル）アクリルアミド、Ｎ−（２−ヒドロキシエチル）メタクリルアミド等のアミド基含有不飽和モノマー；ジメチルアミノプロピル（メタ）アクリレート、ジメチルアミノエチル（メタ）アクリレート等のアミノ基含有不飽和モノマー；アセトアセトキシエチル（メタ）アクリレート等のカルボニル基含有不飽和モノマー；メチル（メタ）アクリレート、エチル（メタ）アクリレート、イソブチル（メタ）アクリレート、ｔ−ブチル（メタ）アクリレート、２−エチルヘキシル（メタ）アクリレート、ラウリル（メタ）アクリレート、シクロヘキシル（メタ）アクリレート等の（メタ）アクリル酸アルキルエステル；スチレン、メチルスチレンのビニル化合物；（メタ）アクリロニトリル等のニトリル等を挙げることができる。モノマーは２種以上であってもよい。
【００２０】
上記モノマー混合液（ａ）は、得られるエマルション樹脂（Ａ）の安定性の観点から、上記カルボン酸基含有不飽和モノマーを含んでいて、上記モノマー混合液（ａ）の酸価は５以上、５０以下であることが好ましい。さらに好ましくは、１０以上、４０以下である。
【００２１】
上記エマルション樹脂（Ａ）は上記モノマー混合液（ａ）を乳化重合して得ることができる。上記乳化重合方法としては当業者によってよく知られた方法を用いることができ、過硫酸アンモニウム、過硫酸カリウム等の過硫酸塩；ｔ−ブチルハイドロパーオキサイド、過酸化水素等の過酸化物；亜硫酸水素ナトリウム、亜硫酸ナトリウム、アスコルビン酸、ロンガリット等の還元剤と上記開始剤のような酸化剤を組み合わせたもの等のレドックス開始剤；４，４’−アゾビス４−シアノ吉草酸等のアゾ系化合物等の重合開始剤を上記モノマー混合液（ａ）に対して０．１〜３質量％含有させる方法等を挙げることができる。なお、上記乳化重合は多段でも行うことができるが、上記モノマー混合液（ａ）が上記架橋性モノマーと上記連鎖移動剤とを含む場合は、１段の乳化重合を行うことが好ましい。
【００２２】
得られたエマルション樹脂（Ａ）の体積平均粒子径は特に限定されず、例えば、１０〜５００ｎｍである。上記体積平均粒子径は、光散乱法等、当業者によってよく知られている方法で決定することができる。
【００２３】
本発明のエマルション塗料組成物に含まれるエマルション樹脂（Ｂ）は、タック性を確保する機能を有するものであり、ガラス転移温度が２０〜１００℃であるモノマー混合液（ｂ）を乳化重合することによって得ることができる。Ｔｇが２０℃未満の場合は得られる塗膜のタック性が不充分になる恐れがあり、Ｔｇが１００℃を超える場合は得られる塗膜の低温造膜性が不充分になる恐れがある。なお、上記Ｔｇはエマルション樹脂（Ａ）のところで述べたのと同様にして得られる値である。
【００２４】
上記モノマー混合液（ｂ）としては特に限定されず、上記モノマー混合液（ａ）のところで述べた、種々のモノマーを挙げることができる。上記モノマー混合液（ｂ）は、得られる塗膜の低温造膜性の観点から、１分子中に２つ以上の不飽和基を有する架橋性モノマーを含んでいないことが好ましい。含まないことによって得られるエマルション樹脂（Ｂ）が非架橋になり、塗布後の造膜性を高めることができる。
【００２５】
上記モノマー混合液（ｂ）は、得られるエマルション樹脂（Ｂ）の安定性の観点から、上記カルボン酸基含有不飽和モノマーを含んでいて、上記モノマー混合液（ｂ）の酸価は５以上、５０以下であることが好ましい。さらに好ましくは、１０以上、４０以下である。
【００２６】
上記エマルション樹脂（Ｂ）は上記モノマー混合液（ｂ）を乳化重合して得ることができる。上記乳化重合方法としては、具体的には、上記エマルション樹脂（Ａ）のところで述べた方法を挙げることができる。
【００２７】
得られたエマルション樹脂（Ｂ）の体積平均粒子径は特に限定されず、上記エマルション樹脂（Ａ）で述べた範囲のものであってよい。。
【００２８】
本発明のエマルション塗料組成物は、上記エマルション樹脂（Ａ）／上記エマルション樹脂（Ｂ）の固形分質量比が６／４以上、９／１以下となるように含んでいる。上記範囲外では、得られる塗膜の低温造膜性とタック性とを両立することが困難になる。好ましくは７／３以上、８／２以下である。
【００２９】
本発明のエマルション塗料組成物は、上記エマルション樹脂の他に、必要に応じて硬化剤、着色顔料、体質顔料、顔料分散剤、消泡剤、増粘剤、紫外線吸収剤、光安定剤、凍結防止剤、造膜助剤等を含むことができる。
【００３０】
上記硬化剤としては特に限定されず、イソシアネート化合物、アジピン酸ジヒドラジド等、上記エマルション樹脂の反応性官能基と架橋反応可能な、当業者によってよく知られているものを適宜選択することができる。
【００３１】
上記着色顔料としては特に限定されず、例えば、黄鉛、黄色酸化鉄、酸化鉄、カーボンブラック、二酸化チタン等の無機顔料；アゾキレート系顔料、不溶性アゾ系顔料、縮合アゾ系顔料、フタロシアニン系顔料、インジゴ顔料、ペリノン系顔料、ペリレン系顔料、ジオキサン系顔料、キナクリドン系顔料、イソインドリノン系顔料、金属錯体顔料等の有機顔料等を挙げることができる。また、上記体質顔料は炭酸カルシウム、沈降性硫酸バリウム、クレー、タルク等を挙げることができる。
【００３２】
なお、本発明のエマルション塗料組成物の顔料体積濃度は、１０〜５０％であることが好ましい。１０％未満であるとタック性が低下する恐れがあり、５０％を越えると低温造膜性が低下する恐れがある。
【００３３】
上記凍結防止剤および上記造膜助剤は沸点がＶＯＣに該当するものが多く、環境に対する配慮の観点から、これらを含まないことが好ましい。なお、本発明のエマルション塗料組成物は、上記凍結防止剤および上記造膜助剤を含まなくても、充分な凍結防止性能および造膜性能に優れている。
【００３４】
本発明のエマルション塗料組成物は、環境に対する配慮の観点から、ＶＯＣの含有量が１質量％以下であることが好ましい。上記ＶＯＣは常圧において揮発性を有する有機化合物であり、ＶＯＣの含有量を１質量％以下である場合は、本発明の効果がより発揮される。なお、エマルション塗料組成物中のＶＯＣの有無および含有量は、水素炎イオン化検出器（ＦＩＤ検出器）付きガスクロマトグラフィによる分析等、当業者によってよく知られた方法を用いて得ることができる。
【００３５】
本発明の塗膜形成方法は、基材に対して、上述のエマルション塗料組成物を塗布することを特徴とするものである。上記基材としては特に限定されず、例えば、鉄、ステンレス、アルミニウム等およびその表面処理物の金属基材、セメント類、石灰類、石膏類等のセメント系基材、ポリ塩化ビニル類、ポリエステル類、ポリカーボネート類、アクリル類等のプラスチック系基材等、および、これらからなる建築物や構造物等を挙げることができる。
【００３６】
また、塗布する方法としては特に限定されず、例えば、刷毛塗り、ローラー塗装、ロールコーター、カーテンフローコート、スプレー塗装、ナイフエッジコート、浸漬塗装、電着塗装等により種々の基材に対して行うことができる。塗装後、塗膜は、常温乾燥または加熱を行うことによって塗膜を得ることができる。なお、塗布量、塗装膜厚および乾燥時間は、塗料の種類や適用する基材に応じて任意に設定することができる。
【００３７】
なお、上記基材は、表面にシーラー、下塗りまたは中塗りが施されていてもよい。上記シーラーは、一般に下地調整材として用いられるものであり、特に基材がセメント系基材のように多孔質である場合、基材と上塗りや中塗りとの付着性向上、上塗りや中塗り塗料の吸い込み防止、脆弱な下地の補強、下地からのアルカリ成分の溶出抑制、シミや汚れのブリード防止を目的として施されるものである。
【００３８】
上記下塗りおよび中塗りは、一般に、下地隠蔽性や、下地の変形による上塗りの割れ防止のための応力緩和等を目的として用いられるものである。上記シーラー、下塗りおよび上塗りとしては特に限定されず、アクリル系、アルキド系、ポリエステル系、塩化ビニル系およびエポキシ系等、当業者によってよく知られているものを挙げることができる。形態は有機溶剤型、水性型いずれであってもよいが、環境への配慮から、水性型であることが好ましい。
【００３９】
以下、具体的な実施例を挙げて本発明を詳細に説明するが、本発明は以下の実施例により限定されるものではない。なお、以下において「部」とあるのは「質量部」を意味する。
【００４０】
製造例１ エマルション樹脂Ａ−１
滴下漏斗、温度計、窒素導入管、還流冷却器および撹拌機を備えたセパラブルフラスコにイオン交換水３４．５部、ペレックスＳＳ−Ｈ（花王社製アルキルジフェニルエーテルジスルホン酸ナトリウム）０．３部を仕込み、窒素雰囲気のもとで８０℃に昇温した。２−エチルへキシルアクリレート８１部、メチルメタクリレート１６部、エチレングリコールジメタクリレート４部、ジアセトンアクリルアミド１部およびメタクリル酸２部からなる、Ｔｇが−５０℃、酸価が１３であるモノマー混合液に、ドデシルメルカプタン０．６部を加えた後、これを、ペレックスＳＳ−Ｈ１．２部をイオン交換水５０部に溶解させた乳化剤水溶液中に加え、ミキサーを用いて乳化させてプレエマルジョンを調製した。このようにして得られたプレエマルションと過硫酸アンモニウム０．３部をイオン交換水１３部に溶解させた開始剤水溶液を別個の滴下漏斗から同時に滴下した。前者は１２０分間、後者は１５０分間にわたって均等に滴下を開始した。滴下終了後、同温度でさらに１２０分間反応を継続した。冷却後、用いたメタクリル酸の１０モル％に相当するアンモニア水で中和した。中和物を２００メッシュの金網で濾過し、固形分５０％のエマルション樹脂Ａ−１を得た。
【００４１】
製造例２〜５ エマルション樹脂Ａ−２〜Ａ−５
表１の配合に基づいて、各々のガラス転移温度、酸価であるモノマー混合液を得た後、製造例１と同様にして、エマルション樹脂Ａ−２〜Ａ−５を得た。いずれも固形分５０％であった。
【００４２】
【表１】
2004339472.tif 000002
【００４３】
製造例６ エマルション樹脂Ｂ−１
滴下漏斗、温度計、窒素導入管、還流冷却器および撹拌機を備えたセパラブルフラスコにイオン交換水３４．５部、ペレックスＳＳ−Ｈ（花王社製アルキルジフェニルエーテルジスルホン酸ナトリウム）０．３部を仕込み、窒素雰囲気のもとで８０℃に昇温した。スチレン３０部、２−エチルへキシルアクリレート３９部、メチルメタクリレート２８部、ジアセトンアクリルアミド１部およびメタクリル酸２部からなるモノマー混合液に、ペレックスＳＳ−Ｈ１．２部をイオン交換水５０部に溶解させた乳化剤水溶液中に加え、ミキサーを用いて乳化させてプレエマルジョンを調製した。このようにして得られたプレエマルションと過硫酸アンモニウム０．３部をイオン交換水１３部に溶解させた開始剤水溶液を別個の滴下漏斗から同時に滴下した。前者は１２０分間、後者は１５０分間にわたって均等に滴下を開始した。滴下終了後、同温度でさらに１２０分間反応を継続した。冷却後、用いたメタクリル酸の１０モル％に相当するアンモニア水で中和した。中和物を２００メッシュの金網で濾過し、固形分５０％のエマルション樹脂６を得た。
【００４４】
製造例７および８ エマルション樹脂Ｂ−２およびＢ−３
表２の配合に基づいて、モノマー混合液を得たこと以外、製造例６と同様にして、エマルション樹脂７および８を得た。いずれも固形分５０％であった。
【００４５】
【表２】
2004339472.tif 000003
【００４６】
製造例９ 顔料分散ペーストの製造
タイペークＣＲ−５０（石原産業社製二酸化チタン）２００部、ＳＰ−６００Ｎ（ダイセル社製ヒドロキシセルロース系増粘剤）１部、ＳＮデフォーマ１０７０（サンノプコ社製消泡剤）１部、ディスパービック１９０（ビックケミー社製顔料分散剤）１５部およびイオン交換水５３部を混合した後、ガラスビーズを用いディスパーにて分散し、顔料分散ペーストを得た。
【００４７】
実施例１
製造例３で得られたエマルション樹脂Ａ−３を２３２部、製造例Ｂ−２で得られたエマルション樹脂７を５８部、製造例９で得られた顔料分散ペースト１５０部、ＳＮデフォーマ１０７０を５部、アジピン酸ジヒドラジド５％水溶液１４部、アデカノールＵＨ−４２０（旭電化社製ウレタン系増粘剤）を６部およびイオン交換水３５部を混合して、顔料体積濃度１７％のエマルション塗料組成物を得た。この塗料に含まれる沸点が２５０℃以下の有機化合物（ＶＯＣ）の含有量をＦＩＤ検出器付きＨＰ−５８９０（ヒューレットパッカード社製ガスクロマトグラフィ）にて分析し、検出された揮発成分のピーク面積の合計を予め作成したトルエン標準サンプルの検量線式に代入して求めたところ、０．１質量％であった。
【００４８】
得られたエマルション塗料組成物を、ＪＩＳ Ｋ ５６００で定められた標準条件下でガラス板上にアプリケータを用いて乾燥膜厚が５０μｍとなるように塗布した後、同条件下で１時間放置し、さらに４０℃の恒温室にて２４時間放置してタック性評価板および耐候性評価板を得た。
【００４９】
また、温度５℃の条件下でガラス板上にアプリケータを用いて乾燥膜厚５０μｍとなるように塗布した後、同条件下で２４時間放置して低温造膜性評価板を得た。
【００５０】
実施例２
さらにダワノールＤＰｎＢ（ダウケミカル社製ジプロピレングリコールｎ−ブチルエーテル、沸点２２９℃）をエマルション樹脂固形分に対して３質量％加えたこと以外、実施例１と同様にして、顔料体積濃度１７％のエマルション塗料組成物を得た。この塗料に含まれるＶＯＣの含有量を実施例１と同様にしてガスクロマトグラフィにて分析した結果、３．０質量％であった。
【００５１】
実施例３〜８および比較例１〜４
エマルション樹脂Ａ−３およびＢ−２の代わりに、表３の配合に基づいたこと以外、実施例１と同様にして、顔料体積濃度１７％のエマルション塗料組成物を得た。なお、比較例１では、造膜助剤としてダワノールＤＰｎＢ（ダウケミカル社製ジプロピレングリコールｎ−ブチルエーテル、沸点２２９℃）をエマルション樹脂固形分に対して３質量％となるよう加えた。これらの塗料に含まれるＶＯＣの含有量を実施例１と同様にしてガスクロマトグラフィにて分析した。結果を表３に記載した。さらに、同様にして、タック性評価板、耐候性評価板および低温造膜性評価板を得た。
【００５２】
さらに、実施例１、４および７、ならびに、比較例１、３および４で得られたエマルション塗料組成物について、フレキシル板（ＪＩＳ Ａ５３４０準拠）に、ニッペウルトラシーラーＩＩＩ（日本ペイント社製カルボキシル基を有するスチレン−アクリル樹脂系水性シーラー）を１００ｇ／ｍ２となるようにハケ塗りして２４時間養生して得られた被塗装物に対して、温度２３℃、湿度５０％の条件下で乾燥膜厚が５０μｍとなるようにアプリケータを用いて各々塗布した後、同条件下で１時間放置し、さらに４０℃の恒温室にて２４時間放置して工程後タック性評価板（１）を得た。
【００５３】
また、同じ塗料組成物について、フレキシル板に、ニッペウルトラシーラーＩＩＩを１００ｇ／ｍ２となるようにハケ塗りして２４時間養生し、ニッペ水性シルクシーラー厚膜（日本ペイント社製カルボキシル基を有するスチレン−アクリル樹脂系水性シーラー）を３００ｇ／ｍ２となるようにハケ塗りして２４時間養生して得られた被塗装物に対して、上記と同様にして工程後タック性評価板（２）を得た。
【００５４】
さらに、ニッペ水性シルクシーラー厚膜に代えてニッペアンダーフィラー弾性エクセル（日本ペイント社製スチレン−アクリル樹脂系下塗り材）を８００ｇ／ｍ２となるようにハケ塗りして２４時間養生して得られた被塗装物に対して、上記と同様にして工程後タック性評価板（３）を得た。
【００５５】
評価試験
作成した各評価板を以下の通り試験し、評価した。なお、評価結果は表３に示した。
（１）単膜および工程後のタック性
タック性評価板および工程後タック性評価板（１）〜（３）を作成した直後に７ｃｍ角のウエスを置き、さらにその上に６００ｇのおもりを載せて４０℃で２４時間放置した後、おもりを取り外して、ウエスを剥がした。ウエスを剥がす時の引き剥がし感をタック性として、以下の評価基準に従って評価した。
◎：抵抗を全く感じず、引き剥がせる
○：やや抵抗を感じるが引き剥がせる
△：抵抗を感じるが引き剥がせる
×：抵抗を感じ、引き剥がすことが困難である
【００５６】
（２）低温造膜性
作成した低温造膜性評価板の塗膜表面状態を目視にて、以下の評価基準に従って評価した。
○：塗膜の割れが全くない
△：塗膜の割れが少しある
×：塗膜の割れが多くある
【００５７】
【表３】
2004339472.tif 000004
【００５８】
表３の結果から明らかなように、本発明に含まれる実施例１〜８のエマルション塗料組成物は、低温造膜性とタック性とを高い領域において両立させることができた。しかしながら、比較例１〜４のエマルション塗料組成物は、低温造膜性とタック性とを両立させることができなかった。
【産業上の利用可能性】
【００５９】
本発明のエマルション塗料組成物は建築物の外装および内装に対して用いることができ、ＶＯＣが１質量％以下である場合は、学校等の公共施設や不特定多数の人間が集散する建築物等に対して特に好適である。